(57)【要約】  本発明は、高温高湿環境下に表示装置が晒された場合においても、透過率の変化を抑制し、表示装置の表示品位を保持することができる偏光板ならびにそれを有する表示装置および有機ＥＬ表示装置を提供すること課題とする。本発明の偏光板は、視認側から、偏光子および偏光子に隣接して配置される光学異方性層をこの順に有する偏光板であって、偏光子が、ポリビニルアルコール系フィルムにヨウ素が吸着配向されているヨウ素系偏光子であり、光学異方性層が、重合性基を有する液晶性化合物および光重合開始剤を含有する組成物を硬化させて得られる層であり、光重開始剤が、塩基解離定数ｐＫｂが８以上であり、かつ、分子量が２４０以上の光重合開始剤Ｘを含み、光重合開始剤Ｘの含有量が、光重合開始剤の全質量に対して６０質量％以上である、偏光板である。
2016194792.tif 000002
【特許請求の範囲】
【請求項１】
視認側から、偏光子および前記偏光子に隣接して配置される光学異方性層をこの順に有する偏光板であって、
前記偏光子が、ポリビニルアルコール系フィルムにヨウ素が吸着配向されているヨウ素系偏光子であり、
前記光学異方性層が、重合性基を有する液晶性化合物および光重合開始剤を含有する組成物を硬化させて得られる層であり、
前記光重開始剤が、塩基解離定数ｐＫｂが８以上であり、かつ、分子量が２４０以上の光重合開始剤Ｘを含み、前記光重合開始剤Ｘの含有量が、前記光重合開始剤の全質量に対して６０質量％以上である、偏光板。
【請求項２】
前記偏光子の厚みが２〜３０μｍである、請求項１に記載の偏光板。
【請求項３】
前記光学異方性層が、λ／２板とλ／４板とを有する積層体であり、
視認側から、前記偏光子と、前記λ／２板と、前記λ／４板とをこの順に有し、
前記λ／４板の面内レターデーションが、下記式（Ｉ）を満たし、
前記λ／２板の面内レターデーションが、下記式（ＩＩ）を満たす、請求項１または２に記載の偏光板。
１１５ｎｍ≦Ｒｅ４（５５０）≦１５５ｎｍ  ・・・（Ｉ）
Ｒｅ２（５５０）＝２×Ｒｅ４（５５０）±５０ｎｍ  ・・・（ＩＩ）
ここで、式（Ｉ）中、Ｒｅ４（５５０）は、前記λ／４板の波長５５０ｎｍにおける面内レターデーションを表し、式（ＩＩ）中、Ｒｅ２（５５０）は、前記λ／２板の波長５５０ｎｍにおける面内レターデーションを表す。
【請求項４】
前記光学異方性層が、ディスコティック液晶性化合物を含む請求項１〜３のいずれか１項に記載の偏光板。
【請求項５】
有機エレクトロルミネッセンス表示装置に用いられる、請求項１〜４のいずれか１項に記載の偏光板。
【請求項６】
請求項１〜５のいずれか１項に記載の偏光板を有する表示装置。
【請求項７】
請求項５に記載の偏光板を有する有機エレクトロルミネッセンス表示装置。
【発明の詳細な説明】
【技術分野】
【０００１】
本発明は、偏光板（特に、円偏光板）、表示装置および有機エレクトロルミネッセンス（Electroluminescence：ＥＬ）表示装置に関する。
【背景技術】
【０００２】
従来から、外光反射による悪影響を抑制するために、円偏光板が有機ＥＬ表示装置やＬＣＤ表示装置などに使用されている。
円偏光板としては、λ／２板およびλ／４板からなる位相差板（いわゆる広帯域のλ／４板）と、偏光子とを組み合わせた態様が好適に使用されており、例えば、特許文献１および２においても類似の構成が開示されている。
【先行技術文献】
【特許文献】
【０００３】
【特許文献１】国際公開第２０１３／１３７４６４号
【特許文献２】特開２０１４−０６３１４３号公報
【発明の概要】
【発明が解決しようとする課題】
【０００４】
一方、近年、表示装置の耐久性に関してより一層の向上が求められており、具体的には、高温高湿環境下に表示装置が晒された場合においても、偏光板の透過率が変化せず、表示装置の表示品位が保持できることが求められている。
本発明者らは、特許文献１および２に具体的に開示されている偏光板を表示装置に貼り合せて耐久性を評価したところ、ポリビニルアルコール系フィルムにヨウ素が吸着配向されているヨウ素系偏光子を採用した場合には、従来の要求レベルは満たすものの、昨今のより高いレベルは満たしておらず、さらなる改良が必要であった。【０００５】
そこで、本発明は、高温高湿環境下に表示装置が晒された場合においても、透過率の変化を抑制し、表示装置の表示品位を保持することができる偏光板ならびにそれを有する表示装置および有機ＥＬ表示装置を提供することを課題とする。
【課題を解決するための手段】
【０００６】
本発明者らは、上記課題を解決すべく鋭意検討した結果、光学異方性層の形成に、特定の塩基解離定数（ｐＫｂ）および特定の分子量を示す光重合開始剤を含有する組成物を用いることにより、表示装置が高温高湿環境下に晒された場合においても、偏光板の透過率の変化を抑止し、また、表示装置の表示品位を保持することができることを見出し、本発明を完成させた。
すなわち、以下の構成により上記課題を達成することができることを見出した。【０００７】
［１］  視認側から、偏光子および偏光子に隣接して配置される光学異方性層をこの順に有する偏光板であって、
偏光子が、ポリビニルアルコール系フィルムにヨウ素が吸着配向されているヨウ素系偏光子であり、
光学異方性層が、重合性基を有する液晶性化合物および光重合開始剤を含有する組成物を硬化させて得られる層であり、
光重開始剤が、塩基解離定数ｐＫｂが８以上であり、かつ、分子量が２４０以上の光重合開始剤Ｘを含み、光重合開始剤Ｘの含有量が、光重合開始剤の全質量に対して６０質量％以上である、偏光板。
［２］  偏光子の厚みが２〜３０μｍである、［１］に記載の偏光板。
［３］  光学異方性層が、λ／２板とλ／４板とを有する積層体であり、
視認側から、偏光子と、λ／２板と、λ／４板とをこの順に有し、
λ／４板の面内レターデーションが、下記式（Ｉ）を満たし、
λ／２板の面内レターデーションが、下記式（ＩＩ）を満たす、［１］または［２］に記載の偏光板。
１１５ｎｍ≦Ｒｅ４（５５０）≦１５５ｎｍ  ・・・（Ｉ）
Ｒｅ２（５５０）＝２×Ｒｅ４（５５０）±５０ｎｍ  ・・・（ＩＩ）
ここで、式（Ｉ）中、Ｒｅ４（５５０）は、λ／４板の波長５５０ｎｍにおける面内レターデーションを表し、式（ＩＩ）中、Ｒｅ２（５５０）は、λ／２板の波長５５０ｎｍにおける面内レターデーションを表す。
［４］  光学異方性層が、ディスコティック液晶性化合物を含む［１］〜［３］のいずれかに記載の偏光板。
［５］  有機エレクトロルミネッセンス表示装置に用いられる、［１］〜［４］のいずれかに記載の偏光板。
［６］  ［１］〜［５］のいずれかに記載の偏光板を有する表示装置。
［７］  ［５］に記載の偏光板を有する有機エレクトロルミネッセンス表示装置。
【発明の効果】
【０００８】
本発明によれば、高温高湿環境下に表示装置が晒された場合においても、透過率の変化を抑制し、表示装置の表示品位を保持することができる偏光板ならびにそれを有する表示装置および有機ＥＬ表示装置を提供することができる。
【図面の簡単な説明】
【０００９】
【図１】本発明の偏光板の実施態様の一例を示す模式的な断面図である。
【図２】本発明の偏光板の実施態様の一例を示す模式的な断面図である。
【図３】本発明の表示装置の実施態様の一例（有機ＥＬ表示装置）を示す模式的な断面図である。
【発明を実施するための形態】
【００１０】
以下、本発明について詳細に説明する。
以下に記載する構成要件の説明は、本発明の代表的な実施態様に基づいてなされることがあるが、本発明はそのような実施態様に限定されるものではない。
なお、本明細書において「〜」を用いて表される数値範囲は、「〜」の前後に記載される数値を下限値および上限値として含む範囲を意味する。
また、角度について「直交」および「平行」とは、厳密な角度±１０°の範囲を意味するものとし、角度について「同一」および「異なる」は、その差が５°未満であるか否かを基準に判断できる。
また、本明細書では、「可視光」とは、３８０〜７８０ｎｍのことをいう。また、本明細書では、測定波長について特に付記がない場合は、測定波長は５５０ｎｍである。
次に、本明細書で用いられる用語について説明する。
【００１１】
＜遅相軸＞
本明細書において、「遅相軸」とは、面内において屈折率が最大となる方向を意味する。なお、光学異方性層の遅相軸という場合は、光学異方性層全体の遅相軸を意図する。
【００１２】
＜Ｒｅ（λ）、Ｒｔｈ（λ）＞
本明細書において、「Ｒｅ（λ）」および「Ｒｔｈ（λ）」とは、それぞれ、波長λにおける面内のレターデーション、および、厚さ方向のレターデーションを表す。
Ｒｅ（λ）は、ＫＯＢＲＡ ２１ＡＤＨまたはＫＯＢＲＡ ＷＲ（いずれも王子計測機器（株）製）において、波長λｎｍの光をフィルム法線方向に入射させて測定される。測定波長λｎｍの選択にあたっては、波長選択フィルターをマニュアルで交換するか、または測定値をプログラム等で変換して測定することができる。
【００１３】
ここで、測定されるフィルムが、１軸または２軸の屈折率楕円体で表されるものである場合には、以下の方法によりＲｔｈ（λ）が算出される。
Ｒｔｈ（λ）は、Ｒｅ（λ）を、面内の遅相軸（ＫＯＢＲＡ ２１ＡＤＨまたはＫＯＢＲＡ ＷＲにより判断される）を傾斜軸（回転軸）として（遅相軸がない場合にはフィルム面内の任意の方向を回転軸とする）のフィルム法線方向に対して法線方向から片側５０度まで１０度ステップで各々その傾斜した方向から波長λｎｍの光を入射させて全部で６点測定し、その測定されたレターデーション値と平均屈折率の仮定値および入力された膜厚値を基にＫＯＢＲＡ ２１ＡＤＨまたはＫＯＢＲＡ ＷＲにおいて算出される。
上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ ２１ＡＤＨまたはＫＯＢＲＡ ＷＲにおいて算出される。
なお、遅相軸を傾斜軸（回転軸）として（遅相軸がない場合にはフィルム面内の任意の方向を回転軸とする）、任意の傾斜した２方向からレターデーション値を測定し、その値と平均屈折率の仮定値および入力された膜厚値を基に、以下の数式（１）および数式（２）よりＲｔｈを算出することもできる。
【００１４】
【数１】
2016194792.tif 000003
式中、Ｒｅ（θ）は法線方向から角度θ傾斜した方向におけるレターデーション値を表す。また、ｎｘは面内における遅相軸方向の屈折率を表し、ｎｙは面内においてｎｘに直交する方向の屈折率を表し、ｎｚは、ｎｘおよびｎｙに直交する方向の屈折率を表す。ｄはフィルムの膜厚を表す。
【００１５】
測定されるフィルムが１軸や２軸の屈折率楕円体で表現できないもの、いわゆる光学軸（ＯＰＴＩＣ ＡＸＩＳ）がないフィルムの場合には、以下の方法によりＲｔｈ（λ）が算出される。
Ｒｔｈ（λ）は、Ｒｅ（λ）を、面内の遅相軸（ＫＯＢＲＡ ２１ＡＤＨまたはＫＯＢＲＡ ＷＲにより判断される）を傾斜軸（回転軸）としてフィルム法線方向に対して−５０度から＋５０度まで１０度ステップで各々その傾斜した方向から波長λｎｍの光を入射させて１１点測定し、その測定されたレターデーション値と平均屈折率の仮定値および入力された膜厚値を基にＫＯＢＲＡ ２１ＡＤＨまたはＫＯＢＲＡ ＷＲにより算出される。
【００１６】
上記の測定において、平均屈折率の仮定値は、ポリマーハンドブック（ＪＯＨＮ ＷＩＬＥＹ＆ＳＯＮＳ，ＩＮＣ）、各種光学フィルムのカタログの値を使用することができる。平均屈折率の値が既知でないものについてはアッベ屈折計で測定することができる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、ＫＯＢＲＡ ２１ＡＤＨまたはＫＯＢＲＡ ＷＲにおいてｎｘ、ｎｙ、ｎｚが算出される。この算出されたｎｘ、ｎｙ、ｎｚによりＮｚ＝（ｎｘ−ｎｚ）／（ｎｘ−ｎｙ）が更に算出される。
【００１７】
＜塩基解離定数（ｐＫｂ）＞
本明細書において、光重合開始剤の「塩基解離定数（ｐＫｂ）」とは、水温２５℃でのｐＫｂをいい、塩基の強さを定量的に表すための指標のひとつであり、塩基性度定数と同義である。
塩基解離定数（ｐＫｂ）は、Ａ． Ｅ． Ｍａｒｔｅｌｌ， Ｒ． Ｍ． Ｓｍｉｔｈ，"Ｃｒｉｔｉｃａｌ Ｓｔａｂｉｌｉｔｙ Ｃｏｎｓｔａｎｔｓ"， Ｖｏｌ．１〜３， Ｐｌｅｎｕｍ Ｐｒｅｓｓ （１９７４， １９７５， ９１７７）に記載の方法で酸解離定数（ｐＫａ）を求めた上、ｐＫｂ＝１４．０−ｐＫａの式から求めることができる。
【００１８】
［偏光板］
本発明の偏光板は、視認側から、偏光子および偏光子に隣接して配置される光学異方性層をこの順に有する偏光板である。
また、本発明の偏光板が有する偏光子は、ポリビニルアルコール系フィルムにヨウ素が吸着配向されているヨウ素系偏光子である。
また、本発明の偏光板が有する光学異方性層は、重合性基を有する液晶性化合物および光重合開始剤を含有する組成物を硬化させて得られる層であり、この光重開始剤は、塩基解離定数ｐＫｂが８以上であり、かつ、分子量が２４０以上の光重合開始剤Ｘを含み、光重合開始剤Ｘの含有量が、光重合開始剤の全質量に対して６０質量％以上である。
【００１９】
このような構成を有することにより、高温高湿環境下に表示装置が晒された場合においても、透過率の変化を抑制し、表示装置の表示品位を保持することができる偏光板となる。
これは、詳細には明らかではないが、本発明者らは以下のように推測している。
まず、偏光板の透過率が増大し、表示装置の表示品位が劣る原因は、後述する比較例の結果から、塩基性が強い、すなわち、ｐＫｂが小さい光重合開始剤を用いることにより、光学異方性層の形成時に存在または形成後に残存する光重合開始剤が、高温高湿環境下において隣接する偏光子に侵入または拡散し、偏光子のホウ酸架橋が解離してしまう現象が考えられる。また、表示装置の表示品位が劣る原因については、分子量の小さい光重合開始剤を用いることにより、光学異方性層中の液晶性分子の硬化が十分進行せず、配向が不安定化してヘイズが上昇する現象が考えられる。
そのため、本発明においては、特定の塩基解離定数（ｐＫｂ）および特定の分子量を示す光重合開始剤を含有する組成物を用いて光学異方性層を形成することにより、硬化が十分に進行し、また、偏光子に侵入または拡散した光重合開始剤によるホウ酸架橋の解離を抑制することができたため、高温高湿環境下に表示装置が晒された場合においても、透過率の変化を抑制し、表示装置の表示品位を保持することができたと考えられる。
【００２０】
次に、本発明の偏光板の全体の構成について図１および図２を用いて説明した後に、各部の構成を詳述する。
【００２１】
図１および図２は、ぞれぞれ、本発明の偏光板の実施態様の一例を示す模式的な断面図である。
図１および図２に示すように、偏光板１０および２０は、いずれも、視認側から偏光子１２および光学異方性層１４をこの順に有している。
また、図１および図２に示すように、偏光子１２の視認側に偏光子保護フィルム１１を有していてもよく、偏光子１２と光学異方性層１４との間に粘着剤層１３を有していてもよい。
また、図２に示す偏光板２０は、光学異方性層１４として、λ／２板１５、粘着剤層１７およびλ／４板１６を有している。
【００２２】
〔偏光子〕
本発明の偏光板が有する偏光子は、ヨウ素系偏光子が用いられる。ヨウ素系偏光子は、ポリビニルアルコール系フィルムに、ヨウ素が吸着配向されたものである。
このようなヨウ素系偏光子は、例えば、ポリビニルアルコール系フィルムに、染色工程、架橋工程および延伸工程を少なくとも施すことにより得られる。また、染色工程、架橋工程および延伸工程には、それぞれ、染色浴、架橋浴および延伸浴の各処理浴が用いられ、これら各処理浴は各工程に応じた処理液（水溶液等）が用いられる。
また、このようなヨウ素系偏光子の他の製造方法としては、具体的には、例えば、特開２０１３−０９７１７０の［００１７］〜［００４２］段落に記載された方法が挙げられ、これらの段落に記載された内容は本明細書に組み込まれる。
【００２３】
本発明においては、偏光子の厚みは特に限定されないが、取り扱い性に優れると共に、光学特性にも優れる観点から、２〜３０μｍが好ましく、２〜２５μｍがより好ましく、５〜２０μｍがさらに好ましい。
【００２４】
また、本発明においては、偏光子の単板透過率は特に限定されないが、偏光板の透過率の変化を抑制する効果がより発現する理由から、４３％超であるのが好ましく、４４％以上５０％未満であるのがより好ましい。
ここで、偏光子の単板透過率は、ＶＡＰ−７０７０（日本分光社製）を用い、２５℃相対湿度６０％の条件下、波長５５０ｎｍで測定し、１０回測定の平均値を用いる。
【００２５】
〔光学異方性層〕
本発明の偏光板が有する光学異方性層は、上述した偏光子に隣接して配置され、重合性基を有する液晶性化合物および光重合開始剤を含有する組成物（以下、「光学異方性層形成用組成物」ともいう。）を硬化させて得られる層であり、単層構造であってもよく、複数層を積層した構造（積層体）であってもよい。
ここで、本明細書においては、偏光子と光学異方性層とが「隣接」している態様とは、偏光子と光学異方性層とが直接接している態様、ならびに、図１および図２に示す通り、偏光子と光学異方性層とが粘着剤層または接着剤層を介して接する態様をいう。なお、光学異方性層が積層体である場合は、偏光子と、光学異方性層の少なくとも一層（例えば、２／λ板）が隣接していればよい。
以下に、光学異方性層形成用組成物が含有している光重合開始剤および液晶性化合物ならびに任意の成分について説明する。
【００２６】
＜光重合開始剤＞
光重合開始剤としては、例えば、アセトフェノン類、ベンゾイン類、ベンゾフェノン類、ホスフィンオキシド類、ケタール類、アントラキノン類、チオキサントン類、アゾ化合物、過酸化物類、２，３−ジアルキルジオン化合物類、ジスルフィド化合物類、フルオロアミン化合物類、芳香族スルホニウム類、ロフィンダイマー類、オニウム塩類、ボレート塩類、活性エステル類、活性ハロゲン類、無機錯体、クマリン類などが挙げられる。
また、光重合開始剤の具体例は、特開２００９−０９８６５８号公報の段落［０１３３］〜［０１５１］や、「最新ＵＶ硬化技術」｛（株）技術情報協会｝（１９９１年）、ｐ．１５９、及び、「紫外線硬化システム」加藤清視著（平成元年、総合技術センター発行）、ｐ．６５〜１４８に記載された種々の例も挙げられる。
【００２７】
市販の光開裂型の光重合開始剤としては、ＢＡＳＦ社製の「イルガキュア１２７（ｐＫｂ：１３，分子量：３４０）」、「イルガキュア１８４（ｐＫｂ：１７，分子量：２０４）」、「イルガキュア８１９（ｐＫｂ：２４，分子量：４１９）」、「イルガキュア９０７（ｐＫｂ：５．６，分子量：２７９）」、「イルガキュア３６９（ｐＫｂ：５．３，分子量：３６７）」、「イルガキュア３７９（ｐＫｂ：５．４，分子量：３８１）」、「イルガキュア２９５９（ｐＫｂ：１４，分子量：２２４）」、「ダロキュア１１７３（ｐＫｂ：１６，分子量：１６４）」等；日本化薬（株）製の「カヤキュアーＤＥＴＸ−Ｓ」、「カヤキュアーＢＰ−１００」、「カヤキュアーＢＤＭＫ」、「カヤキュアーＣＴＸ」、「カヤキュアーＢＭＳ」、「カヤキュアー２−ＥＡＱ」、「カヤキュアーＡＢＱ」、「カヤキュアーＣＰＴＸ」、「カヤキュアーＥＰＤ」、「カヤキュアーＩＴＸ」、「カヤキュアーＱＴＸ」、「カヤキュアーＢＴＣ」、「カヤキュアーＭＣＡ」など；サートマー社製の“Ｅｓａｃｕｒｅ（ＫＩＰ１００Ｆ，ＫＢ１，ＥＢ３，ＢＰ，Ｘ３３，ＫＴＯ４６，ＫＴ３７，ＫＩＰ１５０，ＴＺＴ）”等、及びそれらの組み合わせが好ましい例として挙げられる。
【００２８】
本発明においては、上記で例示した光重合開始剤のうち、塩基解離定数（ｐＫｂ）が８以上であり、かつ、分子量が２４０以上の光重合開始剤（光重合開始剤Ｘ）を用いる。
このような光重合開始剤Ｘの塩基解離定数（ｐＫｂ）は、８〜５０であるのが好ましく、１５〜３０であるのがより好ましい。
また、光重合開始剤Ｘの分子量は、２４０〜１０００であるのが好ましく、３００〜６００であるのがより好ましい。
【００２９】
また、本発明においては、光重合開始剤Ｘの光学異方性層形成用組成物における含有量は、光重合開始剤Ｘを含む光重合開始剤の全質量に対して６０質量％以上であり、６５質量％以上であるのが好ましく、８０質量％超であるのがより好ましく、１００質量％、すなわち、光重合開始剤として光重合開始剤Ｘのみを使用した態様であるのが更に好ましい。
また、本発明においては、光重合開始剤Ｘを含む光重合開始剤の全質量は、光学異方性層形成用組成物の全固形分に対して、０．０１〜２０質量％であることが好ましく、０．５〜５質量％であることがより好ましい。
【００３０】
＜液晶性化合物＞
光学異方性層形成用組成物が含有する液晶性化合物は、重合性基を有する液晶性化合物である。
一般的に、液晶性化合物はその形状から、棒状タイプと円盤状タイプに分類できる。さらにそれぞれ低分子と高分子タイプがある。高分子とは一般に重合度が１００以上のものを指す（高分子物理・相転移ダイナミクス，土井 正男 著，２頁，岩波書店，１９９２）。
本発明においては、いずれの液晶性化合物を用いることもできるが、棒状液晶性化合物（以下、「ＣＬＣ」とも略す。）またはディスコティック液晶性化合物（以下、「ＤＬＣ」とも略す。）を用いるのが好ましく、ディスコティック液晶性化合物を用いるのがより好ましい。なお、２種以上の棒状液晶性化合物、２種以上の円盤状液晶性化合物、または、棒状液晶性化合物と円盤状液晶性化合物との混合物を用いてもよい。
【００３１】
本発明においては、上述の液晶性化合物の固定化のために、重合性基を有する液晶性化合物を用いるが、液晶性化合物が１分子中に重合性基を２以上有することがさらに好ましい。なお、液晶性化合物が２種類以上の混合物の場合には、少なくとも１種類の液晶性化合物が１分子中に２以上の重合性基を有していることが好ましい。なお、液晶性化合物が重合によって固定された後においては、もはや液晶性を示す必要はない。
【００３２】
また、重合性基の種類は特に制限されず、付加重合反応が可能な官能基が好ましく、重合性エチレン性不飽和基または環重合性基が好ましい。より具体的には、（メタ）アクリロイル基、ビニル基、スチリル基、アリル基などが好ましく挙げられ、（メタ）アクリロイル基がより好ましい。なお、（メタ）アクリロイル基とは、メタアクリロイル基またはアクリロイル基を意味する表記である。
【００３３】
棒状液晶性化合物としては、例えば、特表平１１−５１３０１９号公報の請求項１や特開２００５−２８９９８０号公報の段落［００２６］〜［００９８］に記載のものを好ましく用いることができ、ディスコティック液晶性化合物としては、例えば、特開２００７−１０８７３２号公報の段落［００２０］〜［００６７］や特開２０１０−２４４０３８号公報の段落［００１３］〜［０１０８］に記載のものを好ましく用いることができるが、これらに限定されない。
【００３４】
＜重合性モノマー＞
光学異方性層形成用組成物は、塗工膜の均一性、膜の強度の点から、重合性モノマーが含まれていてもよい。
重合性モノマーとしては、ラジカル重合性またはカチオン重合性の化合物が挙げられる。好ましくは、多官能性ラジカル重合性モノマーであり、上記の重合性基含有の液晶性化合物と共重合性のものが好ましい。例えば、特開２００２−２９６４２３号公報中の段落［００１８］〜［００２０］に記載のものが挙げられる。
重合性モノマーの添加量は、液晶性化合物の全質量に対して、１〜５０質量％であることが好ましく、２〜３０質量％であることがより好ましい。
【００３５】
＜界面活性剤＞
光学異方性層形成用組成物は、塗工膜の均一性、膜の強度の点から、界面活性剤が含まれていてもよい。
界面活性剤としては、従来公知の化合物が挙げられるが、特にフッ素系化合物が好ましい。具体的には、例えば特開２００１−３３０７２５号公報中の段落［００２８］〜［００５６］に記載の化合物、特願２００３−２９５２１２号明細書中の段落［００６９］〜［０１２６］に記載の化合物が挙げられる。
【００３６】
＜溶媒＞
光学異方性層形成用組成物は、溶媒（特に、有機溶媒）が含まれていてもよい。
有機溶媒としては、例えば、アルコール系溶剤、ケトン系溶剤が好ましく用いられる。
具体的には、アセトン、メチルエチルケトン、２−ペンタノン、３−ペンタノン、２−ヘキサン、２−ヘプタノン、４−ヘプタノン、メチルイソプロピルケトン、エチルイソプロピルケトン、ジイソプロピルケトン、メチルイソブチルケトン、メチル−ｔ−ブチルケトン、ジアセチル、アセチルアセトン、アセトニルアセトン、ジアセトンアルコール、メシチルオキサイド、クロロアセトン、シクロペンタノン、シクロヘキサノン、アセトフェノン等をあげることができる。この中でも、メチルエチルケトン、メチルイソブチルケトンが好ましい。これらの溶媒は単独で用いても、任意の混合比で混合して用いてもよい。
【００３７】
＜配向剤＞
光学異方性層形成用組成物は、偏光子界面側垂直配向剤、空気界面側垂直配向剤など垂直配向促進剤、偏光子界面側水平配向剤、空気界面側水平配向剤など水平配向促進剤などの各種配向剤が含まれていてもよい。
【００３８】
このような成分を有する光学異方性層形成用組成物を用いた光学異方性層の形成方法は特に限定されず、例えば、所定の基板（仮基板を含む）に、光学異方性層形成用組成物を塗布して塗膜を形成し、得られた塗膜に対して硬化処理（紫外線の照射（光照射処理）または加熱処理）を施すことにより形成することができる。なお、必要に応じて、後述する配向膜を用いてもよい。
光学異方性層形成用組成物の塗布は、公知の方法（例えば、ワイヤーバーコーティング法、押し出しコーティング法、ダイレクトグラビアコーティング法、リバースグラビアコーティング法、ダイコーティング法）により実施できる。
【００３９】
本発明においては、本発明の偏光板を円偏光板として機能させる観点から、光学異方性層が、下記式（ＩＩＩ）を満たしているのが好ましい。
１００≦Ｒｅ（５５０）≦１８０ｎｍ  ・・・（ＩＩＩ）
ここで、式（ＩＩＩ）中、Ｒｅ（５５０）は、光学異方性層の波長５５０ｎｍにおける面内レターデーションを表す。
なお、本明細書において、「円偏光板」とは、特別な記述がない限り、長尺の円偏光板、および、表示装置に組み込まれる大きさに裁断された円偏光板の両者を含む意味で用いている。また、ここでいう「裁断」には「打ち抜き」および「切り出し」等も含むものとする。
【００４０】
本発明においては、広い波長領域においてλ／４板として機能し、円偏光板としてより好適に用いることができる理由から、光学異方性層が、λ／２板とλ／４板とを有する積層体であるのが好ましい。
【００４１】
＜λ／２板＞
λ／２板とは、特定の波長λｎｍにおける面内レターデーションＲｅ（λ）がＲｅ（λ）＝λ／２を満たす光学異方性層のことをいう。なお、この式は、可視光域のいずれかの波長（例えば、５５０ｎｍ）において達成されていればよい。
本発明においては、λ／２板の波長５５０ｎｍにおける面内レターデーションＲｅ（５５０）が、２０５〜２７５ｎｍであるのが好ましく、２１５〜２６５ｎｍであるのがより好ましい。
【００４２】
本発明においては、λ／２板は、上述した光学異方性層形成用組成物を用いて上述した形成方法により形成することができるが、上述した液晶性化合物のうち、棒状液晶性化合物またはディスコティック液晶性化合物を用いるのが好ましく、ディスコティック液晶性化合物を用いるのがより好ましい。
【００４３】
また、本発明においては、λ／２板の厚みは、特に制限されないが、表示装置の薄型化を図りやすくなる理由から、０．５〜１０μｍが好ましく、０．５〜５μｍがより好ましい。
なお、上記厚みは平均厚みを意図し、λ／２板の任意の５点の厚みを測定し、それらを算術平均したものである。
【００４４】
＜λ／４板＞
λ／４板とは、ある特定の波長の直線偏光を円偏光に（または円偏光を直線偏光に）変換する機能を有する板であり、特定の波長λｎｍにおける面内レターデーションＲｅ（λ）がＲｅ（λ）＝λ／４を満たす光学異方性層のことをいう。なお、この式は、可視光域のいずれかの波長（例えば、５５０ｎｍ）において達成されていればよい。
本発明においては、λ／４板の波長５５０ｎｍにおける面内レターデーションＲｅ（５５０）が、１００〜１６０ｎｍであるのが好ましく、１１５〜１５５ｎｍであるのがより好ましい。
【００４５】
本発明においては、λ／４板は、上述した光学異方性層形成用組成物を用いて上述した形成方法により形成することができるが、上述した液晶性化合物のうち、棒状液晶性化合物またはディスコティック液晶性化合物を用いるのが好ましく、ディスコティック液晶性化合物を用いるのがより好ましい。
【００４６】
また、本発明においては、λ／４板の厚みは、特に制限されないが、表示装置の薄型化を図りやすくなる理由から、０．５〜１０μｍが好ましく、０．５〜５μｍがより好ましい。
なお、上記厚みは平均厚みを意図し、λ／４板の任意の５点の厚みを測定し、それらを算術平均したものである。
【００４７】
本発明においては、上述したλ／２板とλ／４板とを有する積層体を光学異方性層として用いる場合は、視認側から、λ／２板とλ／４板とをこの順に有するのが好ましい。また、λ／４板の面内遅相軸とλ／２板の面内遅相軸とのなす角度は６０°±１０°であることが好ましい。
また、λ／４板として機能する波長領域を広げられる理由から、λ／４板の面内レターデーションが、下記式（Ｉ）を満たし、λ／２板の面内レターデーションが、下記式（ＩＩ）を満たしているのが好ましい。
１１５ｎｍ≦Ｒｅ４（５５０）≦１５５ｎｍ  ・・・（Ｉ）
Ｒｅ２（５５０）＝２×Ｒｅ４（５５０）±５０ｎｍ  ・・・（ＩＩ）
ここで、式（Ｉ）中、Ｒｅ４（５５０）は、λ／４板の波長５５０ｎｍにおける面内レターデーションを表し、式（ＩＩ）中、Ｒｅ２（５５０）は、λ／２板の波長５５０ｎｍにおける面内レターデーションを表す。
【００４８】
また、本発明においては、上述したλ／２板とλ／４板とを有する積層体を光学異方性層として用いる場合は、上述したλ／２板およびλ／４板が直接接している態様以外に、本発明の効果を損なわない範囲で、λ／２板およびλ／４板以外の他の層を含む態様であってもよい。
他の層としては、例えば、λ／２板およびλ／４板の間に設けられる粘着剤層または接着剤層や、光学異方性層を形成する際に利用した配向膜などが挙げられる。
【００４９】
＜粘着剤層・接着剤層＞
本発明に用いることができる粘着剤や接着剤は、特に限定されず、通常用いる粘着剤（例えば、アクリル系粘着剤など）や接着剤（例えば、紫外線硬化型接着剤、ポリビニルアルコール系接着剤など）を用いることができる。
また、本発明に用いることができる粘着剤や接着剤としては、例えば、特開２０１１−０３７１４０号公報の段落［０１００］〜［０１１５］、特開２００９−２９２８７０号公報の段落［０１５５］〜［０１７１］などに記載されている粘着剤を使用することができる。
【００５０】
＜配向膜＞
配向膜は、液晶性化合物の配向方向を規定する機能を有する層であり、一般的にはポリマーを主成分とする。
配向膜用ポリマー材料としては、多数の文献に記載があり、多数の市販品を入手することができる。利用されるポリマー材料は、ポリビニルアルコールまたはポリイミド、および、その誘導体が好ましい。特に、変性または未変性のポリビニルアルコールが好ましい。本発明に使用可能な配向膜については、ＷＯ０１／８８５７４Ａ１号公報の４３頁２４行〜４９頁８行、特許第３９０７７３５号公報の段落［００７１］〜［００９５］に記載の変性ポリビニルアルコールを参照することができる。なお、配向膜には、通常、公知のラビング処理が施される。つまり、配向膜は、通常、ラビング処理されたラビング配向膜であることが好ましい。
配向膜の厚みは上述したように、２０μｍ以下であればよく、なかでも、０．０１〜１０μｍであることが好ましく、０．０１〜１μｍであることがより好ましく、０．０１〜０．５μｍであることがさらに好ましい。
【００５１】
〔その他の層〕
本発明の偏光板は、本発明の効果を損なわない範囲で、上述した偏光子および光学異方性層以外の他の層を備えていてもよい。
【００５２】
＜偏光子保護フィルム＞
本発明の偏光板は、上述した偏光子の視認側の表面（光学異方性層が設けられた側とは反対側の表面）上には、偏光子保護フィルムが配置されていてもよい。
偏光子保護フィルムとしては、具体的には、例えば、セルロースアシレート系フィルム、（メタ）アクリル系樹脂フィルム、シクロオレフィン系樹脂フィルム、ポリエステル系樹脂フィルム、ポリカーボネート系樹脂フィルム、ポリオレフィン系樹脂フィルム等の熱可塑性樹脂フィルムが挙げられる。
なお、（メタ）アクリル系樹脂は、メタクリル系樹脂とアクリル系樹脂の両方を含む概念であり、アクリレート／メタクリレートの誘導体、特にアクリレートエステル／メタクリレートエステルの（共）重合体も含まれる。また、（メタ）アクリル系樹脂は、メタクリル系樹脂、アクリル系樹脂の他に、主鎖に環構造を有する（メタ）アクリル系重合体も含み、ラクトン環を有する重合体、無水コハク酸環を有する無水マレイン酸系重合体、無水グルタル酸環を有する重合体、グルタルイミド環含有重合体を含む。
これらのうち、加工性や光学性能の観点から、セルロースアシレート系フィルム、（メタ）アクリル樹脂系フィルムであるのが好ましい。
【００５３】
偏光子保護フィルムとして好適に用いることができるセルロースアシレート系フィルムとしては、各種公知のものを用いることができ、具体的には、例えば、特開２０１２−０７６０５１号公報に記載のもの等を用いることができる。
また、（メタ）アクリル樹脂系フィルムとしては、各種公知のものを用いることができ、具体的には、例えば、特開２０１０−０７９１７５号公報の［００３２］〜［００６３］段落に記載されるアクリルフィルムや、特開２００９−９８６０５号公報の段落［００１７］〜［０１０７］段落に記載されるラクトン環含有重合体等を適宜採用することができる。
【００５４】
偏光子保護フィルムの厚みは、偏光板の薄型化の観点から、５μｍ〜４０μｍであるのが好ましく、１０μｍ〜３０μｍであるのがより好ましい。
【００５５】
偏光子保護フィルムの透湿度は、６０ｇ／ｍ2／２４ｈ以上であるのが好ましく、１０５ｇ／ｍ2／２４ｈ以上であるのがより好ましく、１１０〜１０００ｇ／ｍ2／２４ｈであるのがさらに好ましい。
ここで、透湿度とは、ＪＩＳ Ｚ ０２０８：１９７６の「防湿包装材料の透湿度試験方法（カップ法）」に記載された手法に従い、温度４０℃、相対湿度９０％の条件下で２４時間に通過した水蒸気の量（ｇ／ｍ2／２４ｈ）をいう。
【００５６】
［表示装置］
本発明の表示装置は、上述した本発明の偏光板を有する表示装置である。
本発明の偏光板は、反射防止用途に好適に用いられるため、本発明の表示装置としては、例えば、有機ＥＬ表示装置、液晶表示装置、プラズマディスプレイパネル、陰極管表示装置等が挙げられる。これらのうち、有機ＥＬ表示装置であるのが好ましい。
以下、本発明の偏光板を含む有機ＥＬ表示装置の場合について詳述する。
【００５７】
〔有機ＥＬ表示装置〕
本発明の表示装置の好適態様である有機ＥＬ表示装置は、上述した本発明の偏光板のうち、円偏光板として機能する偏光板を有する。通常、円偏光板は、有機ＥＬ表示装置の有機ＥＬパネル上に設けられる。より具体的には、図３に示すように、有機ＥＬ表示装置３０は、少なくとも、有機ＥＬパネル３２と、偏光板２０とを有する。なお、偏光板２０の構成は、有機ＥＬパネル３２との接着に用いる粘着剤１８を設ける以外は、図２に示す通りである。
【００５８】
有機ＥＬパネルは、陽極、陰極の一対の電極間に発光層もしくは発光層を含む複数の有機化合物薄膜を形成した部材であり、発光層のほか正孔注入層、正孔輸送層、電子注入層、電子輸送層、保護層などを有してもよく、またこれらの各層はそれぞれ他の機能を備えたものであってもよい。各層の形成にはそれぞれ種々の材料を用いることができる。
【００５９】
陽極は正孔注入層、正孔輸送層、発光層などに正孔を供給するものであり、金属、合金、金属酸化物、電気伝導性化合物、またはこれらの混合物などを用いることができ、好ましくは仕事関数が４ｅＶ以上の材料である。具体例としては酸化スズ、酸化亜鉛、酸化インジウム、酸化インジウムスズ（Indium Tin Oxide：ＩＴＯ）等の導電性金属酸化物、あるいは金、銀、クロム、ニッケル等の金属、さらにこれらの金属と導電性金属酸化物との混合物または積層物、ヨウ化銅、硫化銅などの無機導電性物質、ポリアニリン、ポリチオフェン、ポリピロールなどの有機導電性材料、およびこれらとＩＴＯとの積層物などが挙げられ、好ましくは、導電性金属酸化物であり、特に、生産性、高導電性、透明性等の点からＩＴＯが好ましい。陽極の膜厚は材料により適宜選択可能であるが、通常１０ｎｍ〜５μｍの範囲のものが好ましく、より好ましくは５０ｎｍ〜１μｍであり、更に好ましくは１００ｎｍ〜５００ｎｍである。
【実施例】
【００６０】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。【００６１】
〔実施例１〕
（１）セルロースアシレートフィルム（Ｔ１）の作製
（セルロースアセテート溶液Ａ−１の調製）
下記の組成物をミキシングタンクに投入し、加熱しながら攪拌して、各成分を溶解し、セルロースアセテート溶液Ａ−１を調製した。【００６２】
――――――――――――――――――――――――――――――
セルロースアセテート溶液Ａ−１の組成
――――――――――――――――――――――――――――――
・セルロースアセテート（アセチル化度２．８６）  １００質量部
・メチレンクロライド（第１溶媒）                ３２０質量部
・メタノール（第２溶媒）                          ８３質量部
・１−ブタノール（第３溶媒）                        ３質量部
・トリフェニルフォスフェート                    ７．６質量部
・ビフェニルジフェニルフォスフェート            ３．８質量部
――――――――――――――――――――――――――――――【００６３】
（マット剤分散液Ｂ−１の調製）
下記の組成物を分散機に投入し、攪拌して各成分を溶解し、マット剤分散液Ｂ−１を調製した。【００６４】
―――――――――――――――――――――――――――――――――
マット剤分散液Ｂ−１の組成
―――――――――――――――――――――――――――――――――
・シリカ粒子分散液（平均粒径１６ｎｍ）
ＡＥＲＯＳＩＬ  Ｒ９７２（日本アエロジル社製）    １０．０質量部
・メチレンクロライド                                ７２．８質量部
・メタノール                                          ３．９質量部
・ブタノール                                          ０．５質量部
・セルロースアセテート溶液Ａ−１                    １０．３質量部
―――――――――――――――――――――――――――――――――【００６５】
（紫外線吸収剤溶液Ｃ−１の調製）
下記の組成物を別のミキシングタンクに投入し、加熱しながら攪拌して、各成分を溶解し、紫外線吸収剤溶液Ｃ−１を調製した。【００６６】
――――――――――――――――――――――――――――――
紫外線吸収剤溶液Ｃ−１の組成
――――――――――――――――――――――――――――――
・紫外線吸収剤（下記ＵＶ−１）                １０．０質量部
・紫外線吸収剤（下記ＵＶ−２）                １０．０質量部
・メチレンクロライド                          ５５．７質量部
・メタノール                                      １０質量部
・ブタノール                                    １．３質量部
・セルロースアセテート溶液Ａ−１              １２．９質量部
――――――――――――――――――――――――――――――【００６７】
【化１】
2016194792.tif 000004
【００６８】
（セルロースアシレートフィルムの作製）
セルロースアセテート溶液Ａ−１を９４．６質量部、マット剤分散液Ｂ−１を１．３質量部とした混合物に、セルロースアシレート１００質量部当たり、紫外線吸収剤（ＵＶ−１）および紫外線吸収剤（ＵＶ−２）がそれぞれ１．０質量部となるように、紫外線吸収剤溶液Ｃ−１を加え、加熱しながら充分に攪拌して各成分を溶解し、ドープを調製した。
調製したドープを３０℃に加温し、流延ギーサーを通して直径３ｍのドラムである鏡面ステンレス支持体上に流延した。支持体の表面温度は−５℃に設定し、塗布幅は１４７０ｍｍとした。流延したドープ膜をドラム上で３４℃の乾燥風を１５０ｍ3／分で当てることにより乾燥させ、残留溶剤が１５０％の状態でドラムより剥離した。剥離の際、搬送方向（長手方向）に１５％の延伸を行った。
その後、フィルムの幅方向（流延方向に対して直交する方向）の両端をピンテンター（特開平４−１００９号公報の図３に記載のピンテンター）で把持しながら搬送し、幅手方向には延伸処理を行わなかった。
さらに、熱処理装置のロール間を搬送することによりさらに乾燥し、セルロースアシレートフィルム（Ｔ１）を製造した。
作製した長尺状のセルロースアシレートフィルム（Ｔ１）の残留溶剤量は０．２％で、厚みは６０μｍで、５５０ｎｍにおけるＲｅとＲｔｈはそれぞれ０．８ｎｍ、４０ｎｍであった。【００６９】
（２）セルロースアシレートフィルム（Ｔ２）の作製
（コア層セルロースアシレートドープの作製）
下記の組成物をミキシングタンクに投入し攪拌して各成分を溶解し、コア層セルロースアセテート溶液（コア層セルロースアシレートドープ）を調製した。
―――――――――――――――――――――――――――――――
・アセチル置換度２．８８のセルロースアセテート    １００質量部
・エステルオリゴマーＡ                              １０質量部
・下記偏光子耐久性改良剤                              ４質量部
・紫外線吸収剤（上記ＵＶ−２）                        ２質量部
・メチレンクロライド（第１溶媒）                  ４３０質量部
・メタノール（第２溶剤）                            ６４質量部
―――――――――――――――――――――――――――――――【００７０】
【表１】
2016194792.tif 000005
【００７１】
偏光子耐久性改良剤
【化２】
2016194792.tif 000006
【００７２】
（外層セルロースアシレートドープの作製）
コア層セルロースアシレートドープ９０質量部に下記のマット剤溶液を１０質量部加え、外層セルロースアセテート溶液（外層セルロースアシレートドープ）を調製した。
―――――――――――――――――――――――――――――――――
・平均粒子サイズ２０ｎｍのシリカ粒子
ＡＥＲＯＳＩＬ  Ｒ９７２（日本アエロジル社製）          ２質量部
・メチレンクロライド（第１溶媒）                        ７６質量部
・メタノール（第２溶剤）                                １１質量部
・コア層セルロースアシレートドープ                        １質量部
―――――――――――――――――――――――――――――――――【００７３】
（セルロースアシレートフィルムの作製）
コア層セルロースアシレートドープとその両側に外層セルロースアシレートドープとを３層同時に流延口から２０℃のドラム上に流延した。溶剤含有率略２０質量％の状態で剥ぎ取り、フィルムの幅方向の両端をテンタークリップで固定し、残留溶剤が３〜１５％の状態で、横方向に１．１倍延伸しつつ乾燥した。その後、熱処理装置のロール間を搬送することにより、さらに乾燥し、厚さ２５μｍのセルロースアシレートフィルム（Ｔ２）を作製した。【００７４】
（３）位相差板（Ｆ１）の作製
（アルカリ鹸化処理）
前述のセルロースアシレートフィルム（Ｔ１）を、温度６０℃の誘電式加熱ロールを通過させ、フィルム表面温度を４０℃に昇温した後に、フィルムのバンド面に下記に示す組成のアルカリ溶液を、バーコーターを用いて塗布量１４ｍｌ／ｍ2で塗布し、１１０℃に加熱した（株）ノリタケカンパニーリミテド製のスチーム式遠赤外ヒーターの下に、１０秒間搬送した。
次いで、同じくバーコーターを用いて、純水を３ｍｌ／ｍ2塗布した。
次いで、ファウンテンコーターによる水洗とエアナイフによる水切りを３回繰り返した後に、７０℃の乾燥ゾーンに１０秒間搬送して乾燥し、アルカリ鹸化処理したセルロースアシレートフィルムを作製した。【００７５】
―――――――――――――――――――――――――――――――――
アルカリ溶液組成
―――――――――――――――――――――――――――――――――
・水酸化カリウム                                      ４．７質量部
・水                                                １５．８質量部
・イソプロパノール                                  ６３．７質量部
・界面活性剤ＳＦ−１：Ｃ14Ｈ29Ｏ（ＣＨ2ＣＨ2Ｏ）20Ｈ     １．０質量部
・プロピレングリコール                              １４．８質量部
―――――――――――――――――――――――――――――――――【００７６】
（配向膜の形成）
セルロースアシレートフィルム（Ｔ１）のアルカリ鹸化処理を行った面に、下記組成の配向膜塗布液（Ａ）を＃１４のワイヤーバーで連続的に塗布した。６０℃の温風で６０秒、更に１００℃の温風で１２０秒乾燥し、配向膜を作製した。【００７７】
――――――――――――――――――――――――――――――
配向膜塗布液の組成
――――――――――――――――――――――――――――――
・下記ポリビニルアルコール                        １０質量部
・水                                            ３７１質量部
・メタノール                                    １１９質量部
・グルタルアルデヒド（架橋剤）                  ０．５質量部
・クエン酸エステル（三協化学社製）          ０．１７５質量部
――――――――――――――――――――――――――――――【００７８】
ポリビニルアルコール
【化３】
2016194792.tif 000007
【００７９】
（第１光学異方性層（Ｈ）の形成）
上記作製した配向膜に連続的にラビング処理を施した。このとき、長尺状のフィルムの長手方向と搬送方向は平行であり、フィルム長手方向とラビングローラーの回転軸とのなす角度を７５°とした（フィルム幅方向を０°、フィルム長手方向を９０°とし、配向膜側から観察してフィルム幅方向を基準に時計回り方向を正の値で表すと、ラビングローラーの回転軸は１６５°）。【００８０】
下記の組成のディスコティック液晶化合物を含む光学異方性層塗布液（Ａ）を上記作製した配向膜上に＃５．０のワイヤーバーで連続的に塗布し、位相差板（Ｆ１）を作製した。フィルムの搬送速度（Ｖ）は２６ｍ／ｍｉｎとした。塗布液の溶媒の乾燥およびディスコティック液晶化合物の配向熟成のために、１３０℃の温風で９０秒間、続いて、１００℃の温風で６０秒間加熱し、８０℃にてＵＶ照射を行い、液晶化合物の配向を固定化した。第１光学異方性層（Ｈ）の厚みは２．０μｍで、５５０ｎｍにおけるＲｅは２５０ｎｍであった。ＤＬＣ化合物の円盤面のフィルム面に対する平均傾斜角は９０°であり、ＤＬＣ化合物がフィルム面に対して、垂直に配向していることを確認した。
また、第１光学異方性層（Ｈ）の遅相軸の角度はラビングローラーの回転軸と平行で、フィルムの幅方向を０°（長手方向を９０°）とすると、第１光学異方性層（Ｈ）側から見たとき、遅相軸は１６５°であった。
なお、セルロースアシレートフィルム（Ｔ１）と配向膜は密着しており、第１光学異方性層（Ｈ）は配向膜から剥離することができた。【００８１】
―――――――――――――――――――――――――――――――――
光学異方性層塗布液（Ａ）の組成
―――――――――――――――――――――――――――――――――
・ディスコティック液晶−１                              ８０質量部
・ディスコティック液晶−２                              ２０質量部
・配向膜界面配向剤−１                                ２．０質量部
・含フッ素化合物（ＦＰ−１）                        ０．２１質量部
・含フッ素化合物（ＦＰ−２）                        ０．０５質量部
・含フッ素化合物（ＦＰ−３）                        ０．１０質量部
・変性トリメチロールプロパントリアクリレート              ５質量部
・光重合開始剤  イルガキュア８１９
（ｐＫｂ：２４、分子量：４１９、ＢＡＳＦ社製）      ４．０質量部
・メチルエチルケトン                                  ２００質量部
―――――――――――――――――――――――――――――――――【００８２】
ディスコティック液晶−１
【化４】
2016194792.tif 000008
【００８３】
ディスコティック液晶−２
【化５】
2016194792.tif 000009
【００８４】
配向膜界面配向剤−１
【化６】
2016194792.tif 000010
【００８５】
含フッ素化合物（ＦＰ−１）
【化７】
2016194792.tif 000011
【００８６】
含フッ素化合物（ＦＰ−２）
【化８】
2016194792.tif 000012
【００８７】
含フッ素化合物（ＦＰ−３）
【化９】
2016194792.tif 000013
【００８８】
（４）位相差板（Ｆ２）の作製【００８９】
（第２光学異方性層（Ｑ）の形成）
位相差板（Ｆ１）と同様の方法で、セルロースアシレートフィルム（Ｔ１）にアルカリ鹸化処理を施し、配向膜を形成した。
次いで、上記作製した配向膜に連続的にラビング処理を施した。このとき、長尺状のフィルムの長手方向と搬送方向は平行であり、フィルム長手方向とラビングローラーの回転軸とのなす角度を７５°とした（フィルム幅方向を０°、フィルム長手方向を９０°とし、配向膜側から観察してフィルム幅方向を基準に時計回り方向を正の値で表すと、ラビングローラーの回転軸は１５°）。【００９０】
下記の組成のディスコティック液晶化合物を含む光学異方性層塗布液（Ｂ）を、上記作製した配向膜上に＃２．４のワイヤーバーで連続的に塗布し位相差板（Ｆ２）を作製した。フィルムの搬送速度（Ｖ）は２６ｍ／ｍｉｎとした。塗布液の溶媒の乾燥およびディスコティック液晶化合物の配向熟成のために、１３０℃の温風で９０秒間、続いて、１００℃の温風で６０秒間加熱し、８０℃にてＵＶ照射を行い、液晶化合物の配向を固定化した。第２光学異方性層（Ｑ）の厚みは０．９６μｍで、５５０ｎｍにおけるＲｅは１２０ｎｍであった。ＤＬＣ化合物の円盤面のフィルム面に対する平均傾斜角は９０°であり、ＤＬＣ化合物がフィルム面に対して、垂直に配向していることを確認した。
また、第２光学異方性層（Ｑ）の遅相軸の角度はラビングローラーの回転軸と直交で、フィルムの幅方向を０°（長手方向を９０°）とすると、第２光学異方性層（Ｑ）側から見たとき、遅相軸は１０５°であった。
なお、セルロースアシレートフィルム（Ｔ１）と配向膜は密着しており、第２光学異方性層（Ｑ）は配向膜から剥離することができた。【００９１】
―――――――――――――――――――――――――――――――――
光学異方性層塗布液（Ｂ）の組成
―――――――――――――――――――――――――――――――――
・ディスコティック液晶−１                              ８０質量部
・ディスコティック液晶−２                              ２０質量部
・配向膜界面配向剤−１                                １．０質量部
・含フッ素化合物（ＦＰ−１）                        ０．２０質量部
・含フッ素化合物（ＦＰ−２）                        ０．１０質量部
・含フッ素化合物（ＦＰ−３）                        ０．１０質量部
・変性トリメチロールプロパントリアクリレート            １０質量部
・光重合開始剤  イルガキュア８１９
（ｐＫｂ：２４、分子量：４１９、ＢＡＳＦ社製）      ５．０質量部
・メチルエチルケトン                                  ２００質量部
―――――――――――――――――――――――――――――――――【００９２】
（５）偏光子の作製
厚さ６０μｍのポリビニルアルコール（ＰＶＡ）フィルムを、２５℃の純水に６０秒間浸漬し、膨潤処理した後、１．３０倍に延伸した。
得られたフィルムを、水１００質量部に対し、０．２質量部のヨウ素と、５質量部のヨウ化カリウムとを含む染色液に、２５℃で３０秒間浸漬して染色した後、水１００質量部に対し、４．３質量部のホウ酸と３質量部のヨウ化カリウムとを含む架橋液に、６０℃で８０秒間浸漬させながら、元の長さに対して８倍に延伸した。この延伸フィルムを１００℃で４分間乾燥させて、厚さ２０μｍの偏光子を得た。【００９３】
（６）偏光子保護フィルムの鹸化
上記作製したセルロースアシレートフィルム（Ｔ２）を１．５モル／リットルで５５℃の水酸化ナトリウム水溶液中に浸漬した後、水で十分に水酸化ナトリウムを洗い流した。その後、０．００５モル／リットルで３５℃の希硫酸水溶液に１分間浸漬した後、水に浸漬し希硫酸水溶液を十分に洗い流した。最後に試料を１２０℃で十分に乾燥させた。【００９４】
（７）偏光板（Ｐ１）の作製
上記（５）で作製した偏光子と、上記（６）で鹸化したセルロースアシレートフィルム（Ｔ２）とをポリビニルアルコール系接着剤を用いて連続的に貼り合せた。このようにして長尺状の偏光板（Ｐ１）を作製した。なお、偏光子の吸収軸は、偏光板の長手方向と一致しており、偏光子の幅方向を０°（長手方向を９０°）とすると、偏光子面側から見たとき、偏光子の吸収軸は９０°であった。【００９５】
（８）偏光板（Ｐ２）の作製
前述の偏光板（Ｐ１）の偏光子側の表面と、前述の位相差板（Ｆ１）の第１光学異方性層（Ｈ）とを粘着剤を用いて連続的に貼り合せた後、位相差板（Ｆ１）を構成していたセルロースアシレートフィルム（Ｔ１）および配向膜を剥離し、第１光学異方性層（Ｈ）のみを残存させた。
このようにして、偏光子保護フィルム、接着剤層、偏光子、粘着剤層および第１光学異方性層（Ｈ）が、長尺状でこの順で積層された偏光板（Ｐ２）を作製した。なお、偏光子の吸収軸は、偏光板の長手方向と一致しており、偏光子の幅方向を０°（長手方向を９０°）とすると、第１光学異方性層（Ｈ）側から見たとき、偏光子の吸収軸は９０°、第１光学異方性層（Ｈ）の遅相軸は１５°であった。【００９６】
（９）円偏光板（ＣＰ１）の作製
前述の偏光板（Ｐ２）の第１光学異方性層（Ｈ）の面と、前述の位相差板（Ｆ２）の第２光学異方性層（Ｑ）の面とを粘着剤を用いて連続的に貼り合せた後、位相差板（Ｆ２）を構成していたセルロースアシレートフィルム（Ｔ１）および配向膜を剥離し、第２光学異方性層（Ｑ）のみを残存させた。
このようにして、偏光子保護フィルム、接着剤層、偏光子、粘着剤層、第１光学異方性層（Ｈ）、粘着剤層および第２光学異方性層（Ｑ）が、長尺状でこの順で積層された円偏光板（ＣＰ１）を作製した。なお、偏光子の吸収軸は、偏光板の長手方向と一致しており、偏光子の幅方向を０°（長手方向を９０°）とすると、第２光学異方性層（Ｑ）側から見たとき、偏光子の吸収軸は９０°、第１光学異方性層（Ｈ）の遅相軸は１５°、第２光学異方性層（Ｑ）の遅相軸は７５°であった。【００９７】
〔実施例２〕
実施例１における偏光子に代えて、下記方法で作製した偏光子を用いた以外は、実施例１と同様にして、偏光子と、偏光子保護フィルム（セルロースアシレートフィルム（Ｔ２））とをポリビニルアルコール系接着剤を用いて連続的に貼り合せた長尺状の偏光板（Ｐ３）を作製し、これを用いて、円偏光板（ＣＰ２）を作製した。
＜偏光子の作製＞
厚さ２０μｍのポリビニルアルコール（ＰＶＡ）フィルムを、２５℃の純水に６０秒間浸漬し、膨潤処理した後、１．３０倍に延伸した。得られたフィルムを、水１００質量部に対し、０．３質量部のヨウ素と、７．５質量部のヨウ化カリウムとを含む染色液に、２５℃で３０秒間浸漬して染色した後、水１００質量部に対し、４．３質量部のホウ酸と３質量部のヨウ化カリウムとを含む架橋液に、６０℃で８０秒間浸漬させながら、元の長さに対して８倍に延伸した。この延伸フィルムを１００℃で４分間乾燥させて、厚さ８μｍの偏光子を得た。【００９８】
〔実施例３〕
実施例１における偏光子に代えて、下記方法で作製した偏光子を用いた以外は、実施例１と同様にして、偏光子と、偏光子保護フィルム（セルロースアシレートフィルム（Ｔ２））とをポリビニルアルコール系接着剤を用いて連続的に貼り合せた長尺状の偏光板（Ｐ４）を作製し、これを用いて、円偏光板（ＣＰ３）を作製した。
＜偏光子の作製＞
厚さ２０μｍのポリビニルアルコール（ＰＶＡ）フィルムを、２５℃の純水に６０秒間浸漬し、膨潤処理した後、１．３０倍に延伸した。得られたフィルムを、水１００質量部に対し、０．３質量部のヨウ素と、７．５質量部のヨウ化カリウムとを含む染色液に、２５℃で３０秒間浸漬して染色した後、水１００質量部に対し、４．３質量部のホウ酸と３質量部のヨウ化カリウムとを含む架橋液に、６０℃で８０秒間浸漬させながら、元の長さに対して１２倍に延伸した。この延伸フィルムを１００℃で４分間乾燥させて、厚さ５μｍの偏光子を得た。【００９９】
〔実施例４〕
実施例１における偏光子に代えて、下記方法で作製した偏光子を用いた以外は、実施例１と同様にして、偏光子と、偏光子保護フィルム（セルロースアシレートフィルム（Ｔ２））とをポリビニルアルコール系接着剤を用いて連続的に貼り合せた長尺状の偏光板（Ｐ５）を作製し、これを用いて、円偏光板（ＣＰ４）を作製した。
＜偏光子の作製＞
厚さ６０μｍのポリビニルアルコール（ＰＶＡ）フィルムを、２５℃の純水に６０秒間浸漬し、膨潤処理した後、１．３０倍に延伸した。得られたフィルムを、水１００質量部に対し、０．２質量部のヨウ素と、５質量部のヨウ化カリウムとを含む染色液に、２５℃で３０秒間浸漬して染色した後、水１００質量部に対し、４．３質量部のホウ酸と３質量部のヨウ化カリウムとを含む架橋液に、６０℃で８０秒間浸漬させながら、元の長さに対して６倍に延伸した。この延伸フィルムを１００℃で４分間乾燥させて、厚さ３０μｍの偏光子を得た。【０１００】
〔実施例５〕
第１光学異方性層（Ｈ）および第２光学異方性層（Ｑ）の作製に用いた光重合開始剤（イルガキュア８１９）に代えて、イルガキュア１２７（ｐＫｂ：１３、分子量：３４０、ＢＡＳＦ社製）を用いた以外は、実施例１と同様にして、偏光子保護フィルム、接着剤層、偏光子、粘着剤層、第１光学異方性層（Ｈ）、粘着剤層および第２光学異方性層（Ｑ）が長尺状でこの順で積層された円偏光板（ＣＰ５）を作製した。【０１０１】
〔実施例６〕
（１）位相差層（Ｆ３）の作製
（第１光学異方性層（Ｈ）の形成）
位相差板（Ｆ１）と同様の方法で、セルロースアシレートフィルム（Ｔ１）にアルカリ鹸化処理を施し、配向膜を形成した。
次いで、上記作製した配向膜に連続的にラビング処理を施した。このとき、長尺状のフィルムの長手方向と搬送方向は平行であり、フィルム長手方向とラビングローラーの回転軸とのなす角度を７５°とした（フィルム幅方向を０°、フィルム長手方向を９０°とし、配向膜側から観察してフィルム幅方向を基準に時計回り方向を正の値で表すと、ラビングローラーの回転軸は１６５°）。【０１０２】
実施例１で作製したディスコティック液晶化合物を含む光学異方性層塗布液（Ａ）を上記作製した配向膜上に＃５．８のワイヤーバーで連続的に塗布し、位相差板（Ｆ３）を作製した。フィルムの搬送速度（Ｖ）は２６ｍ／ｍｉｎとした。塗布液の溶媒の乾燥およびディスコティック液晶化合物の配向熟成のために、１３０℃の温風で９０秒間、続いて、１００℃の温風で６０秒間加熱し、８０℃にてＵＶ照射を行い、液晶化合物の配向を固定化した。第１光学異方性層（Ｈ）の厚みは２．３μｍで、５５０ｎｍにおけるＲｅは２９０ｎｍであった。ＤＬＣ化合物の円盤面のフィルム面に対する平均傾斜角は９０°であり、ＤＬＣ化合物がフィルム面に対して、垂直に配向していることを確認した。
また、第１光学異方性層（Ｈ）の遅相軸の角度はラビングローラーの回転軸と平行で、フィルムの幅方向を０°（長手方向を９０°）とすると、第１光学異方性層（Ｈ）側から見たとき、遅相軸は１６５°であった。
なお、セルロースアシレートフィルム（Ｔ１）と配向膜（Ａ）は密着しており、第１光学異方性層（Ｈ）は配向膜から剥離することができた。【０１０３】
（２）位相差層（Ｆ４）の作製
（第２光学異方性層（Ｑ）の形成）
位相差板（Ｆ１）と同様の方法で、セルロースアシレートフィルム（Ｔ１）にアルカリ鹸化処理を施し、配向膜を形成した。
次いで、上記作製した配向膜に連続的にラビング処理を施した。このとき、長尺状のフィルムの長手方向と搬送方向は平行であり、フィルム長手方向とラビングローラーの回転軸とのなす角度を７５°とした（フィルム幅方向を０°、フィルム長手方向を９０°とし、配向膜側から観察してフィルム幅方向を基準に時計回り方向を正の値で表すと、ラビングローラーの回転軸は１５°）。【０１０４】
実施例１で作製したディスコティック液晶化合物を含む光学異方性層塗布液（Ｂ）を、上記作製した配向膜上に＃２．３のワイヤーバーで連続的に塗布し、位相差板（Ｆ４）を作製した。フィルムの搬送速度（Ｖ）は２６ｍ／ｍｉｎとした。塗布液の溶媒の乾燥およびディスコティック液晶化合物の配向熟成のために、１３０℃の温風で９０秒間、続いて、１００℃の温風で６０秒間加熱し、８０℃にてＵＶ照射を行い、液晶化合物の配向を固定化した。第２光学異方性層（Ｑ）の厚みは０．９２μｍで、５５０ｎｍにおけるＲｅは１１５ｎｍであった。ＤＬＣ化合物の円盤面のフィルム面に対する平均傾斜角は９０°であり、ＤＬＣ化合物がフィルム面に対して、垂直に配向していることを確認した。
また、第２光学異方性層（Ｑ）の遅相軸の角度はラビングローラーの回転軸と直交で、フィルムの幅方向を０°（長手方向を９０°）とすると、第２光学異方性層（Ｑ）側から見たとき、遅相軸は１０５°であった。
なお、セルロースアシレートフィルム（Ｔ１）と配向膜は密着しており、第２光学異方性層（Ｑ）は配向膜から剥離することができた。【０１０５】
（３）偏光板（Ｐ６）の作製
実施例１で作製した偏光板（Ｐ１）の偏光子側の面と、前述の位相差板（Ｆ３）の第１光学異方性層（Ｈ）とを粘着剤を用いて連続的に貼り合せた後、位相差板（Ｆ３）を構成していたセルロースアシレートフィルム（Ｔ１）および配向膜を剥離し、第１光学異方性層（Ｈ）のみを残存させた。
このようにして、偏光子保護フィルム、接着剤層、偏光子、粘着剤層および第１光学異方性層（Ｈ）が、長尺状でこの順で積層された偏光板（Ｐ６）を作製した。なお、偏光子の吸収軸は、偏光板の長手方向と一致しており、偏光子の幅方向を０°（長手方向を９０°）とすると、第１光学異方性層（Ｈ）側から見たとき、偏光子の吸収軸は９０°、第１光学異方性層（Ｈ）の遅相軸は１５°であった。【０１０６】
（４）円偏光板（ＣＰ６）の作製
前述の偏光板（Ｐ６）の第１光学異方性層（Ｈ）の面と、前述の位相差板（Ｆ４）の第２光学異方性層（Ｑ）の面とを粘着剤を用いて連続的に貼り合せた後、位相差板（Ｆ４）を構成していたセルロースアシレートフィルム（Ｔ１）および配向膜を剥離し、第２光学異方性層（Ｑ）のみを残存させた。
このようにして、偏光子保護フィルム、接着剤層、偏光子、粘着剤層、第１光学異方性層（Ｈ）、粘着剤層および第２光学異方性層（Ｑ）が、長尺状でこの順で積層された円偏光板（ＣＰ６）を作製した。なお、偏光子の吸収軸は、偏光板の長手方向と一致しており、偏光子の幅方向を０°（長手方向を９０°）とすると、第２光学異方性層（Ｑ）側から見たとき、偏光子の吸収軸は９０°、第１光学異方性層（Ｈ）の遅相軸は１５°、第２光学異方性層（Ｑ）の遅相軸は７５°であった。【０１０７】
〔実施例７〕
（１）位相差板（Ｆ５）の作製
（第２光学異方性層（Ｑ）の形成）
位相差板（Ｆ１）と同様の方法で、セルロースアシレートフィルム（Ｔ１）にアルカリ鹸化処理を施し、配向膜を形成した。
次いで、上記作製した配向膜に連続的にラビング処理を施した。このとき、長尺状のフィルムの長手方向と搬送方向は平行であり、フィルム長手方向とラビングローラーの回転軸とのなす角度を７５°とした（フィルム幅方向を０°、フィルム長手方向を９０°とし、配向膜側から観察してフィルム幅方向を基準に時計回り方向を正の値で表すと、ラビングローラーの回転軸は１５°）。【０１０８】
下記の組成の棒状液晶化合物を含む光学異方性層塗布液（Ｃ）を、上記作製した配向膜上に＃２．２のワイヤーバーで連続的に塗布し、位相差板（Ｆ５）を作製した。フィルムの搬送速度（Ｖ）は２６ｍ／ｍｉｎとした。塗布液の溶媒の乾燥および棒状液晶化合物の配向熟成のために、６０℃の温風で６０秒間加熱し、６０℃にてＵＶ照射を行い、液晶化合物の配向を固定化した。第２光学異方性層（Ｑ）の厚みは０．８μｍで、５５０ｎｍにおけるＲｅは１２０ｎｍであった。棒状液晶化合物の長軸のフィルム面に対する平均傾斜角は０°であり、液晶化合物がフィルム面に対して、水平に配向していることを確認した。
また、第２光学異方性層（Ｑ）の遅相軸の角度はラビングローラーの回転軸と直交で、フィルムの幅方向を０°（長手方向を９０°）とすると、第２光学異方性層（Ｑ）側から見たとき、遅相軸は１０５°であった。
―――――――――――――――――――――――――――――――――
光学異方性層塗布液（Ｃ）の組成
―――――――――――――――――――――――――――――――――
・棒状液晶化合物−１                                    ８０質量部
・棒状液晶化合物−２                                    ２０質量部
・光重合開始剤  イルガキュア８１９
（ｐＫｂ：２４、分子量：４１９、ＢＡＳＦ社製）          ３質量部
・増感剤（カヤキュアーＤＥＴＸ、日本化薬（株）製）        １質量部
・含フッ素化合物（ＦＰ−２）                          ０．３質量部
・メチルエチルケトン                                  １９３質量部
―――――――――――――――――――――――――――――――――【０１０９】
棒状液晶化合物−１
【化１０】
2016194792.tif 000014
【０１１０】
棒状液晶化合物−２
【化１１】
2016194792.tif 000015
【０１１１】
（２）円偏光板（ＣＰ７）の作製
実施例１で作製した偏光板（Ｐ２）の第１光学異方性層（Ｈ）の面と、前述の位相差板（Ｆ５）の第２光学異方性層（Ｑ）の面とを粘着剤を用いて連続的に貼り合せた後、位相差板（Ｆ５）を構成していたセルロースアシレートフィルム（Ｔ１）および配向膜を剥離し、第２光学異方性層（Ｑ）のみを残存させた。
このようにして、偏光子保護フィルム、接着剤層、偏光子、粘着剤層、第１光学異方性層（Ｈ）、粘着剤層および第２光学異方性層（Ｑ）が、長尺状でこの順で積層された円偏光板（ＣＰ７）を作製した。なお、偏光子の吸収軸は、偏光板の長手方向と一致しており、偏光子の幅方向を０°（長手方向を９０°）とすると、第２光学異方性層（Ｑ）側から見たとき、偏光子の吸収軸は９０°、第１光学異方性層（Ｈ）の遅相軸は１５°、第２光学異方性層（Ｑ）の遅相軸は７５°であった。【０１１２】
〔実施例８〕
（１）位相差板（Ｆ６）の作製
（光学異方性層の形成）
位相差板（Ｆ１）と同様の方法で、セルロースアシレートフィルム（Ｔ１）にアルカリ鹸化処理を施し、配向膜を形成した。
次いで、上記作製した配向膜に連続的にラビング処理を施した。このとき、長尺状のフィルムの長手方向と搬送方向は平行であり、フィルム長手方向とラビングローラーの回転軸とのなす角度を４５°とした（フィルム幅方向を０°、フィルム長手方向を９０°とし、配向膜側から観察してフィルム幅方向を基準に時計回り方向を正の値で表すと、ラビングローラーの回転軸は１３５°）。【０１１３】
実施例７で作製した棒状液晶化合物を含む光学異方性層塗布液（Ｃ）を、上記作製した配向膜上に＃２．２のワイヤーバーで連続的に塗布し、位相差板（Ｆ６）を作製した。フィルムの搬送速度（Ｖ）は２６ｍ／ｍｉｎとした。塗布液の溶媒の乾燥および棒状液晶化合物の配向熟成のために、６０℃の温風で６０秒間加熱し、６０℃にてＵＶ照射を行い、液晶化合物の配向を固定化した。第２光学異方性層（Ｑ）の厚みは０．８μｍで、５５０ｎｍにおけるＲｅは１２０ｎｍであった。棒状液晶化合物の長軸のフィルム面に対する平均傾斜角は０°であり、液晶化合物がフィルム面に対して、水平に配向していることを確認した。
また、光学異方性層の遅相軸の角度はラビングローラーの回転軸と直交で、フィルムの幅方向を０°（長手方向を９０°）とすると、光学異方性層（Ｑ）側から見たとき、遅相軸は４５°であった。【０１１４】
（２）偏光板（ＣＰ８）の作製
実施例１で作製した偏光板（Ｐ１）の偏光子の面と、前述の位相差板（Ｆ６）の光学異方性層の面とを粘着剤を用いて連続的に貼り合せた後、位相差板（Ｆ６）を構成していたセルロースアシレートフィルム（Ｔ１）および配向膜を剥離し、光学異方性層のみを残存させた。
このようにして、偏光子保護フィルム、接着剤層、偏光子、粘着剤層および光学異方性層が、長尺状でこの順で積層された円偏光板（ＣＰ８）を作製した。なお、偏光子の吸収軸は、偏光板の長手方向と一致しており、偏光子の幅方向を０°（長手方向を９０°）とすると、光学異方性層側から見たとき、偏光子の吸収軸は９０°、第１光学異方性層の遅相軸は４５°であった。【０１１５】
〔実施例９〕
（１）偏光子の作製
厚さ２０μｍのポリビニルアルコール（ＰＶＡ）フィルムを、２５℃の純水に６０秒間浸漬し、膨潤処理した後、１．３０倍に延伸した。得られたフィルムを、水１００質量部に対し、０．３質量部のヨウ素と、７．５質量部のヨウ化カリウムとを含む染色液に、２５℃で３０秒間浸漬して染色した後、水１００質量部に対し、４．３質量部のホウ酸と３質量部のヨウ化カリウムとを含む架橋液に、６０℃で８０秒間浸漬させながら、元の長さに対して２０倍に延伸した。この延伸フィルムを１００℃で４分間乾燥させて、厚さ１．８μｍの偏光子を得た。
（２）偏光板（Ｐ７）の作製
上記で作製した偏光子と、実施例１で鹸化したセルロースアシレートフィルム（Ｔ２）とをポリビニルアルコール系接着剤を用いて貼り合せた。このようにして偏光板（Ｐ７）を作製した。なお、偏光子の吸収軸は、偏光板の長手方向と一致しており、偏光子の幅方向を０°（長手方向を９０°）とすると、偏光子面側から見たとき、偏光子の吸収軸は９０°であった。
（３）偏光板（Ｐ８）の作製
前述の偏光板（Ｐ７）の偏光子側の表面と、実施例１の位相差板（Ｆ１）の第１光学異方性層（Ｈ）とを粘着剤を用いて貼り合せた後、位相差板（Ｆ１）を構成していたセルロースアシレートフィルム（Ｔ１）および配向膜を剥離し、第１光学異方性層（Ｈ）のみを残存させた。
このようにして、偏光子保護フィルム、接着剤層、偏光子、粘着剤層および第１光学異方性層（Ｈ）が、この順で積層された偏光板（Ｐ８）を作製した。なお、偏光子の吸収軸は、偏光板の長手方向と一致しており、偏光子の幅方向を０°（長手方向を９０°）とすると、第１光学異方性層（Ｈ）側から見たとき、偏光子の吸収軸は９０°、第１光学異方性層（Ｈ）の遅相軸は１５°であった。
（４）円偏光板（ＣＰ９）の作製
前述の偏光板（Ｐ８）の第１光学異方性層（Ｈ）の面と、前述の位相差板（Ｆ２）の第２光学異方性層（Ｑ）の面とを粘着剤を用いて貼り合せた後、位相差板（Ｆ２）を構成していたセルロースアシレートフィルム（Ｔ１）および配向膜を剥離し、第２光学異方性層（Ｑ）のみを残存させた。
このようにして、偏光子保護フィルム、接着剤層、偏光子、粘着剤層、第１光学異方性層（Ｈ）、粘着剤層および第２光学異方性層（Ｑ）が、この順で積層された円偏光板（ＣＰ９）を作製した。なお、偏光子の吸収軸は、偏光板の長手方向と一致しており、偏光子の幅方向を０°（長手方向を９０°）とすると、第２光学異方性層（Ｑ）側から見たとき、偏光子の吸収軸は９０°、第１光学異方性層（Ｈ）の遅相軸は１５°、第２光学異方性層（Ｑ）の遅相軸は７５°であった。【０１１６】
〔実施例１０〕
第１光学異方性層（Ｈ）および第２光学異方性層（Ｑ）の作製に用いた光重合開始剤（イルガキュア８１９）について、その質量の４０ｗｔ％をイルガキュア９０７（ｐＫｂ：５．６、分子量：２７９、ＢＡＳＦ社製）に変えた以外は、実施例１と同様にして、偏光子保護フィルム、接着剤層、偏光子、粘着剤層、第１光学異方性層（Ｈ）、粘着剤層および第２光学異方性層（Ｑ）が長尺状でこの順で積層された円偏光板（ＣＰ１０）を作製した。【０１１７】
〔比較例１〕
第１光学異方性層（Ｈ）および第２光学異方性層（Ｑ）の作製に用いた光重合開始剤（イルガキュア８１９）に代えて、イルガキュア９０７（ｐＫｂ：５．６、分子量：２７９、ＢＡＳＦ社製）を用いた以外は、実施例７と同様にして、偏光子保護フィルム、接着剤層、偏光子、粘着剤層、第１光学異方性層（Ｈ）、粘着剤層および第２光学異方性層（Ｑ）が長尺状でこの順で積層された円偏光板（ＣＰ１１）を作製した。【０１１８】
〔比較例２〕
第１光学異方性層（Ｈ）および第２光学異方性層（Ｑ）の作製に用いた光重合開始剤（イルガキュア８１９）に代えて、イルガキュア３６９（ｐＫｂ：５．３、分子量：３６７、ＢＡＳＦ社製）を用いた以外は、実施例１と同様にして、偏光子保護フィルム、接着剤層、偏光子、粘着剤層、第１光学異方性層（Ｈ）、粘着剤層および第２光学異方性層（Ｑ）が長尺状でこの順で積層された円偏光板（ＣＰ１２）を作製した。【０１１９】
〔比較例３〕
第１光学異方性層（Ｈ）および第２光学異方性層（Ｑ）の作製に用いた光重合開始剤（イルガキュア８１９）に代えて、イルガキュア１８４（ｐＫｂ：１７、分子量：２０４、ＢＡＳＦ社製）を用いた以外は、実施例１と同様にして、偏光子保護フィルム、接着剤層、偏光子、粘着剤層、第１光学異方性層（Ｈ）、粘着剤層および第２光学異方性層（Ｑ）が長尺状でこの順で積層された円偏光板（ＣＰ１３）を作製した。
なお、塗布液の溶媒の乾燥およびディスコティック液晶化合物の配向熟成のための温風乾燥で光重合開始剤が揮散し、硬化が不充分であったため、白く濁っていた。【０１２０】
〔比較例４〕
第１光学異方性層（Ｈ）および第２光学異方性層（Ｑ）の作製に用いた光重合開始剤（イルガキュア８１９）に代えて、イルガキュア９０７（ｐＫｂ：５．６、分子量：２７９、ＢＡＳＦ社製）を用いた以外は、実施例３と同様にして、偏光子保護フィルム、接着剤層、偏光子、粘着剤層、第１光学異方性層（Ｈ）、粘着剤層および第２光学異方性層（Ｑ）が長尺状でこの順で積層された円偏光板（ＣＰ１４）を作製した。【０１２１】
〔耐久性評価〕
＜透過率＞
実施例および比較例で作製した各円偏光板について、波長５５０ｎｍにおける偏光板の単板透過率を以下に示す方法で測定した。
測定後、各円偏光板を８５℃、相対湿度８５％の環境下で４８時間保存した後に、波長５５０ｎｍで同様の手法で単板透過率を測定した。
各円偏光板の上記環境下での保存前後の単板透過率の変化量ΔＣＰ（＝保存後の各円偏光板の単板透過率−保存前の各円偏光板の単板透過率）を、以下に示す評価基準で評価した。結果を下記表２に示す。
（測定方法）
各円偏光板について、偏光子保護フィルムとは反対側の面をガラス貼り付けた。
透過率は、偏光子保護フィルム側を光源に向けてセットし、自動偏光フィルム測定装置（ＶＡＰ−７０７０、日本分光株式会社製）を用いて測定した。
（評価基準）
Ａ：透過率の変化量ΔＣＰが、３％未満
Ｂ：透過率の変化量ΔＣＰが、３％以上５％未満
Ｃ：透過率の変化量ΔＣＰが、５％以上１０％未満
Ｄ：透過率の変化量ΔＣＰが、１０％以上【０１２２】
＜表示品位＞
各円偏光板の表示品位を以下のようにして評価した。
透過率の測定に用いたサンプル（円偏光板付きのガラス）のガラス面と、反射板（アルミホイルのマット面）とを粘着剤を用いて貼合し、明光下にて視認性および表示品位を評価した。
具体的には、正面および極角４５度から蛍光灯を映しこんだときの反射光を観察し、正面と比較して、極角４５度の表示品位を下記の基準で評価した。
なお、この反射防止原理は有機ＥＬディスプレイの金属電極での外光反射と同様の原理であるため、有機ＥＬディスプレイにも同様に好適に用いられる。
（評価基準）
Ａ：色味付きが全く視認されない（許容できる）。
Ｂ：色味差が視認されるものの、ごくわずか（許容できる）。
Ｃ：色味差が視認されるが反射光は小さく、使用上問題はない（許容できる）。
Ｄ：色味差が視認され、反射光も多く、許容できない。【０１２３】
【表２】
2016194792.tif 000016
【０１２４】
表２に示すように、塩基解離定数（ｐＫｂ）が８未満の光重合開始剤を用いて光学異方性層を形成すると、透過率の変化を抑制できず、表示品位も劣ることが分かった（比較例１、２および４）。
また、分子量が２４０未満の光重合開始剤を用いて光学異方性層を形成すると、硬化が不十分となり、ヘイズが上昇したため、評価できないことが分かった（比較例３）。
これに対し、塩基解離定数（ｐＫｂ）が８以上であり、分子量が２４０以上である光重合開始剤を用いることにより、高温高湿環境下に表示装置が晒された場合においても、透過率の変化を抑制し、表示装置の表示品位を保持することができることが分かった（実施例１〜１０）。
特に、実施例１と実施例５との対比から、塩基解離定数（ｐＫｂ）が１５以上であると、透過率の変化をより抑制し、表示装置の表示品位をより高く保持できることが分かった。
また、実施例１と実施例６との対比から、λ／４板の面内レターデーションが、上記式（Ｉ）を満たし、かつ、λ／２板の面内レターデーションが、上記式（ＩＩ）を満たすことにより、透過率の変化をより抑制し、表示装置の表示品位をより高く保持できることが分かった。
更に、実施例１と実施例７および８との対比から、ディスコティック液晶性化合物を用いた光学異方性層だけでなく、棒状液晶性化合物を用いた光学異方性層であっても、透過率の変化を抑制し、表示装置の表示品位を高く保持できることが分かった。
更に、実施例１と実施例９との対比から、偏光子の厚みが２〜３０μｍを満たすことにより、透過率の変化をより抑制し、表示装置の表示品位をより高く保持できることが分かった。
更に、実施例１０の結果から、光学異方性層中に含まれる光重開始剤が、塩基解離定数ｐＫｂが８以上であり、かつ、分子量が２４０以上の光重合開始剤Ｘを含み、光重合開始剤Ｘの含有量が、光重合開始剤の全質量に対して６０質量％以上であれば、透過率の変化を抑制し、表示装置の表示品位を保持できることが分かった。
【符号の説明】
【０１２５】
１０，２０  偏光板
１１  偏光子保護フィルム
１２  偏光子
１３  粘着剤層
１４  光学異方性層
１５  λ／２板
１６  λ／４板
１７  粘着剤層
１８  粘着剤層
３０  有機ＥＬ表示装置
３２  有機ＥＬパネル
【図１】
2016194792.tif 000017
【図２】
2016194792.tif 000018
【図３】
2016194792.tif 000019
【国際調査報告】
2016194792.tif 000020
2016194792.tif 000021
2016194792.tif 000022
2016194792.tif 000023